(57)【要約】      （修正有）【課題】多色レーザマーキング用シート、多色レーザマーキングシート、多色レーザマーキングシートの製造方法に関し、マーキング部分の良好な耐摩耗性とレーザマーキング時のフクレ抑制を両立させて高品質化を図ることを目的とする。【解決手段】レーザ光を受けて発色、発熱するレーザ光吸収材で構成される第１発色層１２、第１発色層１２の発熱によって当該第１発色層１２で発色とは異なる色で発色される透過視認可能な透明度の感熱発色材で構成される第２発色層１３及び透過視認可能な透明度の保護層１４により構成された多色レーザマーキング用シート１１に対し、第１発色層１２に弱出力レーザ光で第１発色部２１を発現させ、第１発色層１２に弱出力レーザ光と同一波長のレーザ光の照射で発現された第１発色部２１Ａ上に第２発色部２２が発現された多色レーザマーキングシート１１Ａの構成とする。【選択図】図１
2018167541.tif 000002
【特許請求の範囲】
【請求項１】
レーザ光を受けて発色すると共に発熱するレーザ光吸収材により構成される第１発色層と、
前記第１発色層上の全部又は一部に設けられ、当該第１発色層の前記発熱によって当該第１発色層で発色する色と異なる色で発色される所定種類の感熱発色材により構成される第２発色層と、
を有することを特徴とする多色レーザマーキング用シート。
【請求項２】
請求項１記載の多色レーザマーキング用シートであって、前記第２発色層は、透過視認可能な透明度で前記第１発色層上の全面に設けられることを特徴とする多色レーザマーキング用シート。
【請求項３】
請求項１又は２記載の多色レーザマーキング用シートであって、前記第２発色層は、異なる色で発色する複数種の感熱発色材が種類ごとに使用されたそれぞれの領域を有することを特徴とする多色レーザマーキング用シート。
【請求項４】
レーザ光吸収材により構成されてレーザ光で照射された部分にマーキングされた複数の第１発色部が発現されている第１発色層と、
所定種類の感熱発色材により構成され、前記第１発色層の前記複数の第１発色部の内の所定の第１発色部上で発現されている所定数の第２発色部を有する第２発色層と、
を有することを特徴とする多色レーザマーキングシート。
【請求項５】
請求項４記載の多色レーザマーキングシートであって、前記第２発色層は、前記第２発色部以外の領域が、前記第１発色層の少なくとも前記第１発色部上に透過視認可能な透明度で設けられることを特徴とする多色レーザマーキングシート。
【請求項６】
請求項４又は５記載の多色レーザマーキングシートであって、前記第２発色層が、異なる色で発色する複数種の感熱発色材が種類ごとに使用されたそれぞれの領域を有し、当該領域ごとに前記第１発色層の前記所定の第１発色部上に異なる色で発色された第２発色部がそれぞれ位置されることを特徴とする多色レーザマーキングシート。
【請求項７】
レーザ光吸収材により構成された第１発色層上の全部又は所定部分に所定種類の感熱発色材により構成された第２発色層が設けられた多色レーザマーキング用シートに、レーザ光によりマーキングを行う多色レーザマーキングシートの製造方法であって、
前記多色レーザマーキング用シートの所定部分に対し、前記第１発色層に焦点を合致させて前記第２発色層側より弱出力レーザ光を照射して当該第１発色層上の所定部分に第１発色部を発現させる工程と、
前記多色レーザマーキング用シートの所定部分に対し、前記第１発色層に焦点を合致させて前記第２発色層側より弱出力レーザ光と同一波長の強出力レーザ光を照射して当該第１発色層上の所定部分を第１発色部とさせ、当該第１発色部の形成の際に生じる熱で層上に位置された第２発色層の部分に第２発色部を発現させる工程と、
を含むことを特徴とする多色レーザマーキングシートの製造方法。
【請求項８】
請求項７記載の多色レーザマーキングシートの製造方法であって、前記多色レーザマーキング用シートにおける第２発色層は、前記第１発色層上の全面に透過視認可能な透明度で設けられることを特徴とする多色レーザマーキングシートの製造方法。
【請求項９】
請求項７又は８記載の多色レーザマーキングシートの製造方法であって、前記第２発色層は、異なる色で発色する複数種の感熱発色材が種類ごとに使用されたそれぞれの領域を有することを特徴とする多色レーザマーキングシートの製造方法。
【発明の詳細な説明】
【技術分野】
【０００１】
本発明は、シート上にレーザ光によりマーキングを行う多色レーザマーキング用シート及びマーキングされた多色レーザマーキングシート並びに多色レーザマーキングシートの製造方法に関する。
【背景技術】
【０００２】
近年、例えばＩＣカード等の種々のカードが普及しており、これらカード上に表示させる情報等を偽造防止も含めて鮮明に形成させる手段としてレーザマーキングの技術が知られている。このようなレーザマーキングによっても多色とすることが望まれると共に、高品質にマーキングすることが望まれる。
【０００３】
従来、レーザマーキングの技術として、以下の特許文献等に記載されているものが知られている。特許文献１には、熱可塑性樹脂、有彩色着色剤、黒色物質が含有されるシート上に２つの異なるエネルギーを有するレーザー光を異なる位置に照射するもので、低エネルギーレーザー光により黒色物質を消滅若しくは変色させて有彩色着色剤色を発色させ、高エネルギーレーザー光により有彩色着色剤を分解、飛散させて有彩色着色剤色の濃度が低下した色若しくは白色を発色させることが記載されている。
【０００４】
また、特許文献２には、多色マーキングではないが、透明レーザーマーキングシートとして、ポリカーボネート樹脂を主成分とする透明樹脂のスキン層、ポリカーボネート樹脂を主成分とする透明樹脂及びレーザー光エネルギー吸収材で構成されるコア層、同様のスキン層を、全厚み５０〜３００μｍ、コア層が全体厚みの２０〜８０％で構成させたもので、当該スキン層の厚さを２０％以上とさせることでレーザー光照射によるコア層マーキング部の発泡によるいわゆる「フクレ」を抑制させ、マーキング部分の耐磨耗性を向上させることが記載されている。
【０００５】
さらに、特許文献３には、支持体上に、特定の波長を吸収する光熱変換材料を含有した光熱変換層と加熱冷却で発消色する記録層とを一体として複数積層させ、各光熱変換層に対応したそれぞれの波長の光を照射して多色でマーキングすることが記載されている。
【先行技術文献】
【特許文献】
【０００６】
【特許文献１】再表２０１３／０３１３９９号公報
【特許文献２】特開２０１０−１９４７５７号公報
【特許文献３】特開２００７−０９８７３５号公報
【発明の概要】
【発明が解決しようとする課題】
【０００７】
しかしながら、特許文献１の技術では、レーザー光により有彩色着色剤を分解、飛散させて発色させることから、飛散物がゴミとしてシート上に付着するという問題があり、一方でシート上に保護層を設けることはレーザー照射時に分解、飛散した物質が内部に残って「フクレ」が発生する場合があるという問題がある。上記特許文献２の技術では、「フクレ」を抑制させる構成としているが、コア層にレーザー照射で分解、飛散する物質が含まれる場合には、レーザー照射時に分解、飛散した物質が内部に残って「フクレ」が発生する場合があるという問題がある。さらに、特許文献３の技術では、光熱変換層と加熱冷却で発消色する記録層とを一体として、色数分に応じて積層させるものであることから、色数だけ層と異波長レーザーが必要となってコスト高を招き、また、厚膜化してしまうという問題がある。
【０００８】
そこで、本発明は上記課題に鑑みなされたもので、レーザマーキング時のゴミ発生を防止すると共にフクレを抑制し、厚膜化することなく多色化を図る多色レーザマーキング用シート、多色レーザマーキングシート及びその製造方法を提供することを目的とする。
【課題を解決するための手段】
【０００９】
上記課題を解決するために、請求項１の発明では、レーザ光を受けて発色すると共に発熱するレーザ光吸収材により構成される第１発色層と、前記第１発色層上の全部又は一部に設けられ、当該第１発色層の前記発熱によって当該第１発色層で発色する色と異なる色で発色される所定種類の感熱発色材により構成される第２発色層と、を有する構成とする。
【００１０】
請求項２，３の発明では、請求項１記載の多色レーザマーキング用シートに対し、「前記第２発色層は、透過視認可能な透明度で前記第１発色層上の全面に設けられる」構成とし、
「前記第２発色層は、異なる色で発色する複数種の感熱発色材が種類ごとに使用されたそれぞれの領域を有する」構成とする。
【００１１】
請求項４の発明では、レーザ光吸収材により構成されてレーザ光で照射された部分にマーキングされた複数の第１発色部が発現されている第１発色層と、所定種類の感熱発色材により構成され、前記第１発色層の前記複数の第１発色部の内の所定の第１発色部上で発現されている所定数の第２発色部を有する第２発色層と、を有する構成とする。
【００１２】
請求項５，６の発明では、請求項４記載の多色レーザマーキングシートに対し、「前記第２発色層は、前記第２発色部以外の領域が、前記第１発色層の少なくとも前記第１発色部上に透過視認可能な透明度で設けられる構成とし、
「前記第２発色層が、異なる色で発色する複数種の感熱発色材が種類ごとに使用されたそれぞれの領域を有し、当該領域ごとに前記第１発色層の前記所定の第１発色部上に異なる色で発色された第２発色部がそれぞれ位置される」構成とする。
【００１３】
請求項７の発明では、レーザ光吸収材により構成された第１発色層上の全部又は所定部分に所定種類の感熱発色材により構成された第２発色層が設けられた多色レーザマーキング用シートに、レーザ光によりマーキングを行う多色レーザマーキングシートの製造方法であって、前記多色レーザマーキング用シートの所定部分に対し、前記第１発色層に焦点を合致させて前記第２発色層側より弱出力レーザ光を照射して当該第１発色層上の所定部分に第１発色部を発現させる工程と、前記多色レーザマーキング用シートの所定部分に対し、前記第１発色層に焦点を合致させて前記第２発色層側より弱出力レーザ光と同一波長の強出力レーザ光を照射して当該第１発色層上の所定部分を第１発色部とさせ、当該第１発色部の形成の際に生じる熱で層上に位置された第２発色層の部分に第２発色部を発現させる工程と、を含む構成とする。
【００１４】
請求項８，９の発明では、請求項７記載の多色レーザマーキングシートの製造方法であって、「前記多色レーザマーキング用シートにおける第２発色層は、前記第１発色層上の全面に透過視認可能な透明度で設けられる」構成とし、
「前記第２発色層は、異なる色で発色する複数種の感熱発色材が種類ごとに使用されたそれぞれの領域を有する」構成とする。
【発明の効果】
【００１５】
請求項１の発明によれば、第１発色層を、レーザ光を受けて発色すると共に発熱するレーザ光吸収材により構成させ、第２発色層を第１発色層上の全部又は一部に設けられ、当該第１発色層の前記発熱によって当該第１発色層で発色する色と異なる色で発色される所定種類の感熱発色材により構成させることにより、第１発色層に弱出力レーザ光で発色させ、第１発色層を弱出力レーザ光と同一波長の強出力レーザ光で発熱させて第２発色層で当該第１発色層とは異なる色で発色させることが可能となり、２つの発色層でレーザ光の波長を変えることなく多色化を実現させることができるものであり、その際に第１発色層や第２発色層に対してレーザ光吸収材及び感熱発色材を分解や飛散をさせることなくレーザマーキングされるものであるからゴミの付着を防止させることができると共に、第１発色部や第２発色部でのフクレを抑制することができ、また厚膜化することなく多色化させることができるものである。
【００１６】
請求項２，５，８の発明によれば、第２発色層を透過視認可能な透明度で前記第１発色層上の全面に設ける構成とすることにより、第１発色層を容易に発色させることができるものである。
【００１７】
請求項３，６，９の発明によれば、第２発色層に異なる色で発色する複数種の感熱発色材を使用したそれぞれの領域を設け、当該領域ごとに異なる色で発色ささせる構成とすることにより、一の層上で多色表示とさせることができるものである。
【００１８】
請求項４の発明によれば、第１発色層及び第２発色層を有し、第１発色層にはレーザ光吸収材が使用されてレーザ光で照射された部分にマーキングされた複数の第１発色部が発現され、第２発色層には所定種類の感熱発色材が使用されて第１発色層の複数の第１発色部の内の所定の第１発色部上に所定数の第２発色部が発現された構成とすることにより、第１発色層や第２発色層に対してレーザ光吸収材及び感熱発色材を分解や飛散をさせることなくレーザマーキングさせることによるゴミの付着を防止すると共に、第１発色部や第２発色部でのフクレを抑制させることができ、また厚膜化することなく多色化させることができるものである。
【００１９】
請求項７の発明によれば、第１発色層と第２発色層とを順に有する多色レーザマーキング用シートの所定部分に対し、第１発色層に焦点を合致させて第２発色層側より弱出力レーザ光を照射して当該第１発色層上の所定部分に第１発色部を発現させ、上記多色レーザマーキング用シートの所定部分に対し、第１発色層に焦点を合致させて第２発色層側より弱出力レーザ光と同一波長の強出力レーザ光を照射して当該第１発色層上の所定部分を第１発色部とさせることで生じる熱で層上に位置された第２発色層の部分に第２発色部を発現させる多色レーザマーキングシートの製造方法の構成とすることにより、波長の異なるレーザ光を使用することなく、第１発色層や第２発色層に対してレーザ光吸収材及び感熱発色材を分解や飛散をさせることなくレーザマーキングさせてゴミの発生を防止すると共に、第１発色部や第２発色部でのフクレを抑制して厚膜化することなく多色レーザマーキングシートを作製することができるものである。
【図面の簡単な説明】
【００２０】
【図１】本発明に係る多色レーザマーキング用シート及び多色レーザマーキングシートの第１実施形態の構成図である。
【図２】図１の多色レーザマーキングシート製造の工程図である。
【図３】図１の多色レーザマーキング用シート及び多色レーザマーキングシートにおける第２発色層の他の構成説明図（１）である。
【図４】図１の多色レーザマーキング用シート及び多色レーザマーキングシートにおける第２発色層の他の構成説明図（２）である。
【図５】図１の多色レーザマーキング用シート及び多色レーザマーキングシートにおける第１発色層の他の構成説明図である。
【図６】本発明に係る多色レーザマーキングシートの第２実施形態の構成図である。
【発明を実施するための形態】
【００２１】
以下、本発明の実施形態を図により説明する。なお、図に示す断面図は、理解しやすいように寸法を無視している。
図１に、本発明に係る多色レーザマーキング用シート及び多色レーザマーキングシートの第１実施形態の構成図を示す。図１（Ａ）において、多色レーザマーキング用シート１１は、第１発色層１２上の全面に第２発色層１３が設けられ、当該第２発色層１３上に保護層１４が設けられて構成される。
【００２２】
上記第１発色層１２は、レーザ光を通過させる透明若しくは有色の樹脂にレーザ光吸収材を含ませた形態として構成される。当該樹脂としては、例えば、ポリエチレンテレフタレート（ＰＥＴ）、ポリエチレンテレフタレートグリコール（ＰＥＴ−Ｇ）、ポリカーボネート（ＰＣ）、ポリ塩化ビニル（ＰＶＣ）などが使用される。また、上記レーザ光吸収材は、レーザ光を吸収して熱に変換すると共に所定の色に変色するもので、例えば、黒色に変色するものとしてフタロシアニン系染料、シアニン系染料、金属錯体染料、ジインモニウム系染料が使用される。なお、黒色以外の染料を使用してもよい。当該第１発色層１２の厚みは、例えば５０μｍ〜１００μｍとしている。
【００２３】
上記第２発色層１３は、ここでは透過視認可能な透明度の感熱発色材により構成され、例えば第１発色層１２上に感熱発色材を塗工により形成される。ここでの透明度とは視認可能な程度としての意味合いである。上記感熱発色材としては、例えば、ロイコ色素、顕色剤及びバインダを含んで構成される。上記ロイコ色素は、公知のもので、例えば、フタリド化合物、アザフタリド化合物、フルオラン化合物などが挙げられる。上記顕色剤は、ロイコ色素と組み合わせて使用される公知のもので、例えば、フェノール化合物などが挙げられる。上記バインダは、透明、半透明であり、反応不活性の性質を有し、乾燥後に十分な強度とされるもので、例えば、ポリビニルアルコール（ＰＶＡ）系、ウレタン系、スチレン系、アクリル系などが挙げられる。当該第２発色層１３の厚みは、例えば５μｍ〜１００μｍとしている。
【００２４】
上記保護層１４は、透明、半透明のもので、例えば、ＰＥＴ、ＰＥＴ−Ｇ、ＰＣ、ＰＶＣなどが挙げられる。当該保護層１４の厚みは、例えば５０μｍ〜１００μｍとしている。当該保護層１４は、例えば第２発色層１３が塗工された第１発色層１２に低温の熱ラミネートや粘着剤等で接着し積層することにより形成される。
【００２５】
続いて、図１（Ｂ）に示す多色レーザマーキングシート１１Ａは、図１（Ａ）の多色レーザマーキング用シート１１にレーザ光によりマーキングしたものとして示したもので、単に円形のマーキングとして示すが、文字、図形としてマーキングできることは当然である。すなわち、多色レーザマーキングシート１１Ａは、保護層１４側から見て、黒色の第１発色部２１が所定数発現されていると共に、上記感熱発色材に赤色を発現させる材料を使用された場合として、第１発色部２１の黒と混色された色（紫系）の第２発色部２２が所定数発現されている。
【００２６】
すなわち、図１（Ｃ）に示すように、第１発色層１２の所定部分に第１発色部２１が発色され、透明又は半透明の第２発色層１３及び透明又は半透明の保護層１４を介して視認可能に発現されている。また、第１発色層１２の所定部分に第１発色部２１Ａ（第１発色部２１の違いは後述する）が発現され、当該第１発色部２１Ａ上の第２発色層１３の部分に第２発色部２２が発現されているものである。
【００２７】
そこで、図２に、図１の多色レーザマーキングシート製造の工程図を示す。まず、図２（Ａ）において、多色レーザマーキング用シート１１の所定部分に対し、保護層１４側より第１発色層１２に焦点を合致させ、弱出力レーザ光３１を照射する。すると、第１発色層１２に含まるレーザ光吸収材が当該弱出力レーザ光３１を吸収し、黒色に発色すると共に発熱する。
【００２８】
上記発熱に伴い、図２（Ｂ）に示すように、第１発色層１２に含有される樹脂成分におけるレーザ光吸収材の黒色化した部分が炭化して黒色となり、黒色の第１発色部２１として発現される。すなわち、上記弱出力レーザ光３１の「弱出力」とは、上記レーザ光吸収材が発熱しても、当該発熱が第２発色層１３の感熱発色材を変化させない温度とする程度の意である。
【００２９】
続いて、図２（Ｃ）において、多色レーザマーキング用シート１１の上記第１の発色部２１以外の所定部分に対し、保護層１４側より第１発色層１２に焦点を合致させ、強出力レーザ光３２を照射する。すると、第１発色層１２に含まるレーザ光吸収材が当該強出力レーザ光３２を吸収し、黒色に発色（第１発色部２１Ａとする）すると共に高温で発熱する。
【００３０】
上記発熱に伴い、図２（Ｄ）に示すように、第１発色層１２に含有される樹脂成分におけるレーザ光吸収材の黒色化した部分が炭化（黒色）し（第１発色部２１Ａ）、同時に当該部分と対向している第２発色層１３の感熱発色材に熱が伝わり、当該感熱発色材に対応した色に変化されて当該色の第２発色部２２が発現される。すなわち、上記強出力レーザ光３２の「強出力」とは、上記レーザ光吸収材が高温で発熱することで、当該高温の発熱により第２発色層１３の感熱発色材を変化させる温度とする程度の意である。
【００３１】
上記のように、弱出力のレーザ光３１により黒色の第１発色部２１を、強出力レーザ光３２によって当該感熱発色材に応じた色の第２発色部２２を発現させることで多色レーザマーキング用シート１１上に、保護層１４側からに見てコントラストのある色の発色部を発現させて図１（Ｂ）、（Ｃ）に示すような多色レーザマーキングシート１１Ａが作製されるもので、材料の分解、飛散を伴わない現象で発色させているために、いわゆるフクレを発生させることなく発色させることができるものである。
【００３２】
なお、第１発色層１２上の全面に設けられている第２発色層１３を透過視認可能な透明度としていることから、第１発色層１２を容易に発色させることができ、また、保護層１４側から見て第１発色部２１を視認可能とさせるものである。
【００３３】
すなわち、波長の異なるレーザ光を使用することなく、多色マーキングを実現することができると共に、保護層１４によりマーキング部分の良好な耐摩耗性を実現し、また、第１発色層１２や第２発色層１３に対してレーザ光吸収材や感熱発色材を分解や飛散をさせることなくレーザマーキングさせてゴミの発生を防止することができると共に、第１発色部２１や第２発色部２２でのフクレを抑制し、ひいては多色レーザマーキングシート１１Ａの高品質化を図ることができるものである。
【００３４】
ここで、図３及び図４に、図１の多色レーザマーキング用シート及び多色レーザマーキングシートにおける第２発色層の他の構成説明図を示す。図３（Ａ）は、第１発色層１２上であって、第２発色部２２を発現させる領域上に第２発色層１３を設け、当該領域以外の領域上に透過視認可能な透明度の透過部材層１５を設けたものである。透過部材層１５は、例えば、第２発色層１３を構成した部材のうち、上記バインダのみで構成したものを使用することができる。また、図３（Ｂ）は、図３（Ａ）の透過部材層１５に代えて、当該領域まで保護層１４を設けたものである。
【００３５】
上記構成とすることは、第１発色層１２上に第１発色部２１を発現させるに際し、第２発色層１３は何ら寄与するものではないことから、あえて第２発色層１３を設ける必要はなく、レーザ光を透過させる部材とすれば足りるからである。これらのことは以下に示す実施形態においても同様である。
【００３６】
また、図４においては、第２発色層１３を発色させるに際して、第１発色層１２上に、一の色（例えば赤色）を発現させる種類の感熱発色材の第２発色層１３Ａと別の異なる色（例えば青色）を発現させる種類の感熱発色材の第２発色層１３Ｂを適宜な位置に並設させた構成としたものである。この場合、第２発色層１３Ａと第２発色層１３Ｂは、例えば、第２発色層１３Ａを塗布して形成した後、第２発色層１３Ａと重ならない位置に第２発色層１３Ｂを塗布して形成することにより、別の異なる色を発現させる種類の感熱発色材を塗り分けることで並設させるものである。
【００３７】
すなわち、第１発色層１２に焦点を合致させて強出力レーザ光を照射することで、第１発色層１２に炭化（第１発色部２１Ａ）をさせる際の高温の熱により第２発色層１３の一の色の感熱発色材を反応させて一の色の第２発色部２２Ａを発現させ、第１発色層１２の他の部分に焦点を合致させて強出力レーザ光を照射することで、第１発色層１２に対する炭化（第１発色部２１Ｂ）をさせる際の高温の熱により第２発色層１３の一の色の感熱発色材を反応させて他の色の第３発色部２２Ｂを発現させたものである。
【００３８】
このような構成とすることにより、一の層上で多色表示とさせることができるものである。このことは、以下の実施形態においても同様である。なお、感熱発色材により構成される第２発色層１３を、紫外線硬化型の樹脂に感熱発色材を含有させて形成させることとすると、第２発色層１３は摩耗性に耐え得るものとなり、保護層を設ける必要がない。
【００３９】
続いて、図５に、図１の多色レーザマーキング用シート及び多色レーザマーキングシートにおける第１発色層の他の構成説明図を示す。上記実施形態では、第１発色層１２を所定の樹脂にレーザ光吸収材を含ませたものとして示したが、図５においては、上述のようなレーザ光吸収材のみで第１発色層１２Ａを構成したもので、例えば樹脂基材１６上に形成させたものである。
【００４０】
全体としては、樹脂基材１６上に第１発色層１２Ａを設け、当該第１発色層１２Ａ上に第２発色層１３を設け、当該第２発色層１３上に保護層１４を設けた多色レーザマーキング用シート１１である。すなわち、第１発色層１２Ａに焦点を合致させて弱出力レーザ光を照射することで、当該部分のレーザ光吸収材を黒化し、その際の熱で下層の樹脂基材１６を炭化させて第１発色部２１を発現させ、他の領域であって、第１発色層１２Ａに焦点を合致させて強出力レーザ光を照射することで、高温の熱により第１発色層１２Ａ及び樹脂基材１６の当該部分のレーザ光吸収材を炭化すると共に、当該高温の熱により上層の第２発色層１３の当該部分の感熱発色材を発色化させるものである。
【００４１】
このように構成することによっても図１（Ｂ）、（Ｃ）のような多色レーザマーキングシート１１Ａとすることができるものである。
【００４２】
次に、図６に、本発明に係る多色レーザマーキングシートの第２実施形態の構成図を示す。図６に示す多色レーザマーキングシート１１Ａは、図１（Ｂ）、（Ｃ）に示す多色レーザマーキングシートを第１発色層１２同士の背面側を対向させて、ベース基材４１の両面にそれぞれ例えば接着層４０により貼着されたものである。
【００４３】
すなわち、上記多色レーザマーキングシート１１Ａは、表裏両面に多色でマーキングさせたものである。この場合、ベース基材４１は、一方面のマーキングが他方面で視認できないように透過視認不能な透明度とすることが必要である。
【００４４】
なお、上記実施形態において保護層を形成した構成を例に挙げているが、保護層は必須の構成としなくても、厚膜化することなく多色レーザマーキングが可能となる効果を奏することができるものであり、一方で、レーザマーキング時のゴミの発生防止とフクレ抑制とを両立させることが可能となる。
【産業上の利用可能性】
【００４５】
本発明の多色レーザマーキング用シート及びマーキングされた多色レーザマーキングシート並びに多色レーザマーキングシートの製造方法は、媒体上にレーザ光を用いて情報等をマーキングするシートの製造、使用、販売等の産業に利用可能である。
【符号の説明】
【００４６】
１１                  多色レーザマーキング用シート
１１Ａ                多色レーザマーキングシート
１２，１２Ａ          第１発色層
１３，１３Ａ，１３Ｂ  第２発色層
１４                  保護層
１５                  透過部材層
１６                  樹脂基材
２１，２１Ａ，２１Ｂ  第１発色部
２２，２２Ａ          第２発色部
２２Ｂ                第３発色部
３１                  弱出力レーザ光
３２                  強出力レーザ光
４０                  接着層
４１                  ベース基材
【図１】
2018167541.tif 000003
【図２】
2018167541.tif 000004
【図３】
2018167541.tif 000005
【図４】
2018167541.tif 000006
【図５】
2018167541.tif 000007
【図６】
2018167541.tif 000008